(57)【要約】【課題】液晶ポリマーの光学特性（配向性）を維持したまま、柔軟性を付与したブロック液晶ポリマーを提供すること。【解決手段】液晶モノマー（ａ）の単位と、非液晶モノマー（ｂ）の単位からなる液晶ポリマーであって、非液晶モノマー（ｂ）が、ホモポリマーのガラス転移温度（Ｔｇ）が２０℃以下のモノマーであり、かつ、非液晶モノマー（ｂ）のブロック単位の割合が、３０重量％以下であることを特徴とするブロック型液晶ポリマー。【選択図】        なし【特許請求の範囲】
【請求項１】
液晶モノマー（ａ）の単位と、非液晶モノマー（ｂ）の単位からなるブロック型液晶ポリマーであって、
非液晶モノマー（ｂ）が、ホモポリマーのガラス転移温度（Ｔｇ）が２０℃以下のモノマーであり、かつ、非液晶モノマー（ｂ）のブロック単位の割合が３０重量％以下であることを特徴とするブロック型液晶ポリマー。
【請求項２】
ブロック型液晶ポリマーが、アクリル系側鎖型液晶ポリマーであることを特徴とする請求項１記載のブロック型液晶ポリマー。
【請求項３】
非液晶モノマー（ｂ）のブロック単位の割合が５〜３０重量％であることを特徴とする請求項１または２記載のブロック型液晶ポリマー。
【請求項４】
液晶モノマー（ａ）が、ネマチック液晶モノマー（ａ１）を含有することを特徴とする請求項１〜３のいずれかに記載のブロック型液晶ポリマー。
【請求項５】
ネマチック液晶モノマー（ａ１）が、一般式（ａ１）：
【化１】
2004285169.tif 000011
（式中、Ｒ１  は水素原子またはメチル基を、ｍは１〜６の整数を、Ｘ１  は−ＣＯ２  −基、−ＯＣＯ−基、−ＣＯ−、−ＣＨ＝ＣＨ−または−Ｃ≡Ｃ−を、Ｒ２  は炭素数１〜６のアルコキシ基、シアノ基、フルオロ基または炭素数１〜６のアルキル基を、ｐおよびｑは１または２を示す。）で表されるアクリル酸エステル誘導体ことを特徴とする請求項４記載のブロック型液晶ポリマー。
【請求項６】
ブロック型液晶ポリマーが、液晶モノマー（ａ）として、ネマチック液晶モノマー（ａ１）と重合性カイラル剤（ａ２）を含有するアクリル系側鎖型コレステリック液晶ポリマーであることを特徴とする請求項１〜５のいずれかに記載のブロック型液晶ポリマー。
【請求項７】
重合性カイラル剤（ａ２）が、一般式（ａ２）：
【化２】
2004285169.tif 000012
（式中、Ｒ３  は水素原子またはメチル基を、ｎは１〜６の整数を、Ｘ２  は−ＣＯ２  −基、−ＯＣＯ−基、−ＣＯ−、−ＣＨ＝ＣＨ−または−Ｃ≡Ｃ−を、Ｒ４  は一般式（ａ３）：
【化３】
2004285169.tif 000013
（各式中、Ｒ５  は、フェニル基、１−ナフチル基、２−ナフチル基またはビフェニル基を、Ｒ６  は、メチル基、フェニル基またはカルボキシメチル基を、Ｒ７  はメチル基、ベンジル基またはｔ−ブチル基を示す。＊は不斉炭素原子を示す。）で表される置換基を示す。）  で表される光学活性基を有するアクリル酸エステル誘導体であることを特徴とする請求項６記載のブロック型液晶ポリマー。
【請求項８】
ネマチック液晶モノマー（ａ１）１００重量部に対し、重合性カイラル剤（ａ２）１〜３０重量部を含有していることを特徴とする請求項６または７記載のブロック型液晶ポリマー。
【請求項９】
数平均分子量が、２千〜１０万であることを特徴とする請求項１〜８のいずれかに記載のブロック型液晶ポリマー。
【請求項１０】
各モノマーをリビングラジカル重合して得られたものであることを特徴とする請求項１〜９のいずれかに記載のブロック型液晶ポリマー。
【請求項１１】
請求項１〜１０のいずれかに記載のブロック型液晶ポリマーおよびラジカル発生剤を含有していることを特徴とする液晶ポリマー組成物。
【請求項１２】
請求項１〜１０のいずれかに記載のブロック型液晶ポリマーまたは請求項１１記載の液晶ポリマー組成物を、配向、製膜して得られる液晶フィルム。
【請求項１３】
請求項１２記載の液晶フィルムが、コレステリック液晶フィルムであり、当該コレステリック液晶フィルムが用いられている円偏光板。
【請求項１４】
請求項１３記載の円偏光板に、λ／４板を積層して得られる、透過で直線偏光が得られる直線偏光子。
【請求項１５】
請求項１４記載の直線偏光子の透過軸に、吸収型偏光子をその透過軸方向を合わせて貼り合わせて得られる直線偏光子。
【請求項１６】
裏面側に反射層を有する面光源の表面側に請求項１３記載の円偏光板、または請求項１４もしくは１５記載の直線偏光子を有することを特徴とする照明装置。
【請求項１７】
請求項１６記載の照明装置の光出射側に、液晶セルを有することを特徴とする液晶表示装置。
【発明の詳細な説明】
【０００１】
【発明の属する技術分野】
本発明は、ブロック型液晶ポリマーおよび当該ブロック型液晶ポリマーを含有する液晶ポリマー組成物に関する。本発明のブロック型液晶ポリマーは各種用途において用いることができ、たとえば、光学材料として用いることができる。ブロック型液晶ポリマーが、コレステリック液晶ポリマーの場合には、当該ポリマーから得られるフィルムは、円偏光板（反射型偏光子）等として有用である。
【０００２】
【従来の技術】
液晶ポリマーは工業的に広く利用されており、その改質方法もさまざまなものが提案されている。例えば、ポリマーアロイによって異方性を減じて機械強度を増すことが提案されており（たとえば、特許文献１参照。）、特定構造の物質を使うことにより相分離することなく物性向上が得られると述べられている。しかし、特許文献１は、特定物質を使った場合に限定されるため、その効果も機械強度のみに留まっており、その他の分野、特に光学用途への適用は困難である。
【０００３】
光学用途で用いられる液晶ポリマーにおいては、液晶ポリマーの光学特性を維持したまま別の特性を付与すること、または新たな光学機能を付与することが望まれている。しかし、液晶ポリマーをブレンド、共重合等の一般的な手法で改質しようとすると、光学特性が変化してしまうという問題点がある。また、液晶ポリマーの改質は、相溶性の点からも制約が多いのが現状である。
【０００４】
ところで、ブロック型ポリマーは相溶性の観点から優れており、通常のブレンド等では相溶しない成分を導入する例が提案されている（たとえば、特許文献２参照。）。また、ブロック型ポリマーを使った液晶ポリマーにおいても熱可塑性を付与し、成形性を上げるなどの例も報告されている（たとえば、特許文献３参照。）。一方、液晶ポリマーを光学用途で使用した多くの報告例があるが、ブロック型液晶ポリマーを光学用途に用いる報告はない。
【０００５】
光学用途では、液晶ポリマーを配向膜上に配向させたものや、液晶モノマーを配向膜上に配向させ、硬化したものが使用される。これら液晶層は、配向膜から転写して使用することが一般的に行なわれている。しかし、液晶層を転写する際に、液晶層が割れたり、欠けを生じて歩留まりが悪くなったり、クズが発生して汚染を起こすなど生産上の問題点があった。
【０００６】
また、液晶ポリマー等を配向させる際には、加熱して配向させる。そのため、配向温度を下げることで配向膜の選択が広がることや生産性上の観点から低温で配向する液晶が望まれていた。その一方では、液晶ポリマー等の耐熱性を向上させる要求もある。しかし、液晶ポリマー等を配向させる際には、液晶ポリマー等を液晶転移温度以上に加熱した後に冷却することで液晶状態を形成するため、耐熱性を向上させようとすると配向温度も上がってしまい、配向基材が制限され、生産性が悪化するなどの実用上の制約が多くあった。
【０００７】
【特許文献１】
特開平６−４９３３８号公報
【０００８】
【特許文献２】
特開２００１−１１５１２４号公報
【０００９】
【特許文献３】
特開平７−３０１７号公報
【００１０】
【発明が解決しようとする課題】
本発明は、液晶ポリマーの光学特性（配向性）を維持したまま、柔軟性を付与したブロック液晶ポリマーを提供することを目的とする。また本発明は、上記ブロック液晶ポリマーを含有してなる、液晶ポリマー組成物を提供することを目的とする。さらには、上記ブロック型液晶ポリマーまたは液晶ポリマー組成物を、配向、製膜して得られる液晶フィルムを提供することを目的とする。
【００１１】
【課題を解決するための手段】
本発明者らは上記課題を解決するために鋭意検討した結果、以下に示すブロック液晶ポリマーおよび液晶ポリマー組成物により上記目的を達成できることを見出し本発明を完成するに至った。すなわち本発明は、下記の通りである。
【００１２】
１．液晶モノマー（ａ）の単位と、非液晶モノマー（ｂ）の単位からなるブロック型液晶ポリマーであって、
非液晶モノマー（ｂ）が、ホモポリマーのガラス転移温度（Ｔｇ）が２０℃以下のモノマーであり、かつ、非液晶モノマー（ｂ）のブロック単位の割合が３０重量％以下であることを特徴とするブロック型液晶ポリマー。
【００１３】
２．ブロック型液晶ポリマーが、アクリル系側鎖型液晶ポリマーであることを特徴とする上記１記載のブロック型液晶ポリマー。
【００１４】
３。非液晶モノマー（ｂ）のブロック単位の割合が５〜３０重量％であることを特徴とする上記１または２記載のブロック型液晶ポリマー。
【００１５】
４．液晶モノマー（ａ）が、ネマチック液晶モノマー（ａ１）を含有することを特徴とする上記１〜３のいずれかに記載のブロック型液晶ポリマー。
【００１６】
５．ネマチック液晶モノマー（ａ１）が、一般式（ａ１）：
【化４】
2004285169.tif 000002
（式中、Ｒ１  は水素原子またはメチル基を、ｍは１〜６の整数を、Ｘ１  は−ＣＯ２  −基、−ＯＣＯ−基、−ＣＯ−、−ＣＨ＝ＣＨ−または−Ｃ≡Ｃ−を、Ｒ２  は炭素数１〜６のアルコキシ基、シアノ基、フルオロ基または炭素数１〜６のアルキル基を、ｐおよびｑは１または２を示す。）で表されるアクリル酸エステル誘導体ことを特徴とする上記４記載のブロック型液晶ポリマー。
【００１７】
６．ブロック型液晶ポリマーが、液晶モノマー（ａ）として、ネマチック液晶モノマー（ａ１）と重合性カイラル剤（ａ２）を含有するアクリル系側鎖型コレステリック液晶ポリマーであることを特徴とする上記１〜５のいずれかに記載のブロック型液晶ポリマー。
【００１８】
７．重合性カイラル剤（ａ２）が、一般式（ａ２）：
【化５】
2004285169.tif 000003
（式中、Ｒ３  は水素原子またはメチル基を、ｎは１〜６の整数を、Ｘ２  は−ＣＯ２  −基、−ＯＣＯ−基、−ＣＯ−、−ＣＨ＝ＣＨ−または−Ｃ≡Ｃ−を、Ｒ４  は一般式（ａ３）：
【化６】
2004285169.tif 000004
（各式中、Ｒ５  は、フェニル基、１−ナフチル基、２−ナフチル基またはビフェニル基を、Ｒ６  は、メチル基、フェニル基またはカルボキシメチル基を、Ｒ７  はメチル基、ベンジル基またはｔ−ブチル基を示す。＊は不斉炭素原子を示す。）で表される置換基を示す。）  で表される光学活性基を有するアクリル酸エステル誘導体であることを特徴とする上記６記載のブロック型液晶ポリマー。
【００１９】
８．ネマチック液晶モノマー（ａ１）１００重量部に対し、重合性カイラル剤（ａ２）１〜３０重量部を含有していることを特徴とする上記６または７記載のブロック型液晶ポリマー。
【００２０】
９．数平均分子量が、２千〜１０万であることを特徴とする上記１〜８のいずれかに記載のブロック型液晶ポリマー。
【００２１】
１０．各モノマーをリビングラジカル重合して得られたものであることを特徴とする上記１〜９のいずれかに記載のブロック型液晶ポリマー。
【００２２】
１１．上記１〜１０のいずれかに記載のブロック型液晶ポリマーおよびラジカル発生剤を含有していることを特徴とする液晶ポリマー組成物。
【００２３】
１２．上記１〜１０のいずれかに記載のブロック型液晶ポリマーまたは上記１１記載の液晶ポリマー組成物を、配向、製膜して得られる液晶フィルム。
【００２４】
１３．上記１２記載の液晶フィルムが、コレステリック液晶フィルムであり、当該コレステリック液晶フィルムが用いられている円偏光板。
【００２５】
１４．上記１３記載の円偏光板に、λ／４板を積層して得られる、透過で直線偏光が得られる直線偏光子。
【００２６】
１５．上記１４記載の直線偏光子の透過軸に、吸収型偏光子をその透過軸方向を合わせて貼り合わせて得られる直線偏光子。
【００２７】
１６．裏面側に反射層を有する面光源の表面側に上記１３記載の円偏光板、または上記１４もしくは１５記載の直線偏光子を有することを特徴とする照明装置。
【００２８】
１７．上記１６記載の照明装置の光出射側に、液晶セルを有することを特徴とする液晶表示装置。
【００２９】
（作用効果）
上記本発明のブロック型液晶ポリマーは、液晶成分である、液晶モノマー（ａ）の単位に、ホモポリマーのＴｇが２０℃以下の非液晶モノマー（ｂ）の単位をブロック体で導入したアクリル系ブロック型液晶ポリマーである。非液晶モノマー（ｂ）のブロック単位を導入したブロック型液晶ポリマーは、低Ｔｇ成分が導入されることで柔軟性が付与された軟質成分ブロック部となり、また低Ｔｇ成分の導入によってブロック型液晶ポリマーのＴｇが下がり配向温度を下げることができる。
【００３０】
また本発明のブロック型液晶ポリマーは、前記軟質成分ブロック部を架橋することで効果的に架橋を行なうことができ、耐熱性を向上させることができる。すなわち、前記軟質成分は架橋処理によって架橋部として機能するため、ブロック型液晶ポリマーを配向させた後に、ブロック型液晶ポリマーを、たとえばラジカル発生剤を用いて架橋することにより、柔軟性の付与によりブロック型液晶ポリマーの配向温度を下げながら、かつ軟質成分ブロック部が未導入のものと同等またはそれ以上の耐熱性を有する液晶層を得ることができる。
【００３１】
かかる本発明のブロック型液晶ポリマーは、低Ｔｇ成分をブロック体として、液晶ポリマーに導入することにより、液晶成分ブロックの液晶特性に影響を与えることなく、低Ｔｇ成分の効果を直接的に活かすことができ、特性が向上するものと推定している。
【００３２】
【発明の実施の形態】
本発明のブロック型液晶ポリマーは、液晶モノマー（ａ）のブロック単位と、非液晶モノマー（ｂ）のブロック単位からなる。液晶ポリマーが、液晶モノマー（ａ）と非液晶モノマー（ｂ）のランダム共重合体では、液晶モノマー（ａ）としての特性が低下し、液晶ポリマーとしての特性が悪くなる。
【００３３】
上記非液晶モノマー（ｂ）は、ホモポリマーのガラス転移温度（Ｔｇ）が２０℃以下の  （メタ）アクリル酸エステルである。ホモポリマーのＴｇは、示差走査熱量計を用い、１０℃／ｍｉｎの昇温速度で測定し、ポリマーハンドブック（ＡＷＩＬＥＹ−ＩＮＴＥＲＳＣＩＥＮＣＥ  ＰＵＢＬＩＣＡＴＩＯＮ，ＪＯＨＮＷＩＬＥＹ  ＆  ＳＯＮＳ，ＴＨＩＲＤ  ＥＤＩＴＩＯＮ）に従って、吸熱曲線の変曲点でのｏｎｓｅｔポイントをＴｇ（℃）としたものである。
【００３４】
かかる非液晶モノマー（ｂ）としては、例えば、汎用の（メタ）アクリレートを用いることができる。例えば、ブチルアクリレート、２−エチルヘキシルアクリレート、イソオクチルアクリレート、イソアミルアクリレート、イソノニルアクリレート、イソミリスチルアクリレート、イソデシルアクリレート、２−エチルヘキシルメタクリレート、ラウリルメタクリレート、トリデシルメタクリレート、３−メトキシブチルアクリレート、２−メトキシエチルアクリレート、フェノキシエチルアクリレート、４−ヒドロキシルブチルアクリレート、２−エチルヘキシルカルビトールアクリレート、エトキシジエチレングリコールアクリレート、メトキシトリプロピレングリコールアクリレートなどがあげられる。その他、（メタ）アクリレート以外のモノマーとしては、スチレン、ビニルピロリドン、ビニルアセテート、アクリロニトリル等があげられる。非液晶モノマー（ｂ）は、１種を単独で、または２種以上を用いてもよい。
【００３５】
非液晶モノマー（ｂ）のブロック単位の割合は、ブロック型液晶ポリマーを構成するモノマー単位の３０重量％以下である。非液晶モノマー（ｂ）のブロック単位の割合が３０重量％を超えると、液晶ポリマーとしての光学特性に悪影響を与える。一方、非液晶モノマー（ｂ）のブロック単位の割合は、ブロック型液晶ポリマーに柔軟性を付与するため、５重量％以上であるのが好ましく、さらには８重量％以上であるのが好ましい。非液晶モノマー（ｂ）のブロック単位の割合は、ブロック型液晶ポリマーの５〜３０重量％であるのが好ましくは、さらに好ましくは８〜２５重量％である。
【００３６】
液晶モノマー（ａ）は、各種のものを使用でき、用途に応じて適宜に選択して用いることができる。ネマチック液晶モノマー、スメクチック液晶モノマー、コレステリック液晶モノマー等があげられる。
【００３７】
液晶モノマー（ａ）としては、ネマチック液晶モノマー（ａ１）が好適に用いられる。ネマチック液晶モノマー（ａ１）は、重合性官能基として、アクリロイル基、メタクリロイル基を有し、これに環状単位等からなるメソゲン基を有するものがあげられる。メソゲン基となる前記環状単位としては、たとえば、ビフェニル系、フェニルベンゾエート系、フェニルシクロヘキサン系、アゾキシベンゼン系、アゾメチン系、アゾベンゼン系、フェニルピリミジン系、ジフェニルアセチレン系、ジフェニルベンゾエート系、ビシクロへキサン系、シクロヘキシルベンゼン系、ターフェニル系等があげられる。なお、これら環状単位の末端は、たとえば、シアノ基、アルキル基、アルコキシ基、ハロゲン基等の置換基を有していてもよい。前記メソゲン基は屈曲性を付与するスペーサ部を介して結合していてもよい。スペーサ部としては、ポリメチレン鎖、ポリオキシメチレン鎖等があげられる。スペーサ部を形成する構造単位の繰り返し数は、メソゲン部の化学構造により適宜に決定されるがポリメチレン鎖の繰り返し単位は０〜２０、好ましくは２〜１２、ポリオキシメチレン鎖の繰り返し単位は０〜１０、好ましくは１〜３である。
【００３８】
ネマチック液晶モノマー（ａ１）としては、たとえば、一般式（ａ１）：
【化７】
2004285169.tif 000005
（式中、Ｒ１  は水素原子またはメチル基を、ｍは１〜６の整数を、Ｘ１  は−ＣＯ２  −基、−ＯＣＯ−基、−ＣＯ−、−ＣＨ＝ＣＨ−または−Ｃ≡Ｃ−を、Ｒ２  は炭素数１〜６のアルコキシ基、シアノ基、フルオロ基または炭素数１〜６のアルキル基を、ｐおよびｑは１または２を示す。）で表されるアクリル酸エステル誘導体があげられる。
【００３９】
一般式（ａ１）で表されるアクリル酸エステル誘導体において、ｐ＝１が好ましく、ｑ＝２が好ましく、Ｒ１  としては水素原子が好ましく、Ｒ２  としてはシアノ基が好ましく、Ｘ１  としては−ＣＯＯ−基が好ましい。一般式（ａ）で表されるアクリル酸エステル誘導体の具体例としては、たとえば、４−（４−シアノビフェニルオキシカルボニル）フェノキシエチルアクリレート、４−（４−シアノビフェニルオキシカルボニル）フェノキシプロピルアクリレート、４−（４−シアノビフェニルオキシカルボニル）フェノキシブチルアクリレート、４−（４−シアノビフェニルオキシカルボニル）フェノキシペンチルアクリレート、４−（４−シアノビフェニルオキシカルボニル）フェノキシヘキシルアクリレート等があげられる。これらは単独でまたは混合して用いることができる。
【００４０】
また、本発明のブロック型液晶ポリマーは、液晶モノマー（ａ）として、ネマチック液晶モノマー（ａ１）と重合性カイラル剤（ａ２）を含有するアクリル系側鎖型コレステリック液晶ポリマーとして用いることができる。
【００４１】
重合性カイラル剤（ａ２）は、重合性官能基として、アクリロイル基、メタクリロイル基を有し、かつ光学活性基を有し、ネマチック液晶モノマー（ａ１）の配向を乱さないものであれば特に制限されない。重合性カイラル剤（ａ２）は、コレステリック液晶性を示すものを好ましく使用できる。
【００４２】
重合性カイラル剤（ａ２）としては、たとえば、一般式（ａ２）：
【化８】
2004285169.tif 000006
（式中、Ｒ３  は水素原子またはメチル基を、ｎは１〜６の整数を、Ｘ２  は−ＣＯ２  −基、−ＯＣＯ−基、−ＣＯ−、−ＣＨ＝ＣＨ−または−Ｃ≡Ｃ−を、Ｒ４  は一般式（ｃ）：
【化９】
2004285169.tif 000007
（各式中、Ｒ５  は、フェニル基、１−ナフチル基、２−ナフチル基またはビフェニル基を、Ｒ６  は、メチル基、フェニル基またはカルボキシメチル基を、Ｒ７  はメチル基、ベンジル基またはｔ−ブチル基を示す。＊は不斉炭素原子を示す。）で表される置換基を示す。）  で表される光学活性基を有するアクリル酸エステル誘導体があげられる。
【００４３】
一般式（ａ２）で表されるアクリル酸エステル誘導体において、Ｒ５  としては水素原子が好ましく、Ｒ６  としてはシッフ塩基構造を有するもの（特にＲ７  がフェニル基のもの）が好ましく、Ｘ２  としては−ＣＯＯ−基が好ましい。一般式（ａ２）で表される光学活性基を有するアクリル酸エステル誘導体の具体例としては、たとえば、（（３−フェニル−３−メチル−２−アザプロペニルフェニル）オキシカルボニル）フェノキシエチルアクリレート、（（３−フェニル−３−メチル−２−アザプロペニルフェニル）オキシカルボニル）フェノキシプロピルアクリレート、（（３−フェニル−３−メチル−２−アザプロペニルフェニル）オキシカルボニル）フェノキシブチルアクリレート、（（３−フェニル−３−メチル−２−アザプロぺニルフェニル）オキシカルボニル）フェノキシベンチルアクリレート、（（３−フェニル−３−メチル−２−アザプロペニルフェニル）オキシカルボニル）フェノキシヘキシルアクリレート等があげられる。これらは単独でまたは混合して用いることができる。
【００４４】
重合性カイラル剤（ａ２）の割合は、その配合量により、コレステリック液晶フィルムの選択反射波長を決定する捻れピッチが変化することから配合量の制御で選択反射波長を調節することができる。重合性カイラル剤（ａ２）の配合量は、ネマチック液晶モノマー（ａ１）１００重量部に対し１〜３０重量部程度の範囲内でコレステリック液晶ポリマーの捻れピッチ長を制御するのが好ましい。
【００４５】
本発明のブロック型液晶ポリマーはリビングラジカル重合法によって作成することができる。リビングラジカル重合法は、特表平１０−５０９４７５号公報（特許第３０４０１７２号明細書）に示されているように、活性化剤として遷移金属とその配位子を使用し、これらの存在下、重合開始剤を用いて、重合反応を進行させる方法である。
【００４６】
ラジカル重合は工業的に最も広く利用されている重合法で、重合可能なモノマーの多様さ、反応系の取り扱いの容易さとそれに基づく製造コストの低廉化などが広く用いられる。ラジカル重合で分子量の制御された重合体を得るには開始剤の量の選択や重合熱の制御が困難であった。その問題を解消した重合法に、リビングラジカル重合法またはＡＴＲＰ法と呼ばれるものがある。
【００４７】
リビングラジカル重合法の参考文献として、例えば、Ｐａｔｔｅｎらによる報告、”Ｒａｄｉｃａｌ  Ｐｏｌｙｍｅｒｉｚａｔｉｏｎ  Ｙｉｅｌｄｉｎｇ  Ｐｏｌｙｍｅｒｓ  ｗｉｔｈ  Ｍｗ／Ｍｎ  〜１．０５  ｂｙ  Ｈｏｍｏｇｅｎｅｏｕｓ  Ａｔｏｍ  Ｔｒａｎｓｆｅｒ  Ｒａｄｉｃａｌ  Ｐｏｌｙｍｅｒｉｚａｔｉｏｎ’’Ｐｏｌｙｍｅｒ  Ｐｒｅｐｒｉｎｔｅｄ，ｐｐ５７５−６，Ｎｏ３７（Ｍａｒｃｈ  １９９６）；あるいは、Ｍａｔｙｊａｓｅｗｓｋｉ  らによる報告、”Ｃｏｎｔｏｒｏｌｌｅｄ／Ｌｉｖｉｎｇ  Ｒａｄｉｃａｌ    Ｐｏｌｙｍｅｒｉｚａｔｉｏｎ．  Ｈａｌｏｇｅｎ  Ａｔｏｍ  Ｔｒａｎｓｆｅｒ  Ｒａｄｉｃａｌ  Ｐｏｌｙｍｅｒｉｚａｔｉｏｎ  Ｐｒｏｍｏｔｅｄ  ｂｙ  ａ  Ｃｕ（Ｉ）／Ｃｕ（ＩＩ）  Ｒｅｄｏｘ  Ｐｒｏｃｅｓｓ’’，Ｍａｃｒｏｍｏｌｅｃｕｌｅｓ    ｌ９９５，２８，７９０１−１０（Ｏｃｔｏｂｅｒ  １５，１９９５）；あるいは  同著ＰＣＴ／ＵＳ９６／０３３０２，Ｉｎｔｅｒｎａｔｉｏｎａｌ  Ｐｕｂｌｉｃａｔｉｏｎ  Ｎｏ．ＷＯ９６／３０４２１（Ｏｃｔｏｂｅｒ３，１９９６）；あるいはＭ．Ｓａｗａｍｏｔｏらの報告，’’Ｒｕｔｈｕｎｉｕｍ−ｍｅｄｉａｔｅｄ  Ｌｉｖｉｎｇ  Ｒａｄｉｃａｌ  Ｐｏｌｙｍｅｒｉｚａｔｉｏｎ  ｏｆ  Ｍｅｔｈｙｌ  Ｍｅｔｈａｃｒｙｌａｔｅ  Ｍａｃｒｏｍｏｌｅｃｕｌｅｓ，１９９６，２９，１０７０．などが知られている。
【００４８】
たとえば、液晶モノマー（ａ）をリビング重合したポリマー（ブロック体ａ）に、非液晶モノマー（ｂ）を加えて、ブロック体ａからなるポリマーの重合末端に非液晶モノマー（ｂ）が順々に付加していくことにより、第２次ブロックであるブロック体ｂが導入されて、ａ−ｂの形態のジブロックポリマーにすることができる。この際、液晶モノマー（ａ）として、ネマチック液晶モノマー（ａ１）と重合性カイラル剤（ａ２）を用いる場合にはブロック体ａを調製する際にこれらを共重合することができる。また、重合性カイラル剤（ａ２）をリビング重合した末端（ブロックａ２）に、ネマチック液晶モノマー（ａ１）をリビング重合して付加させ（ブロック体ａ１）、その後さらにその末端に非液晶モノマー（ｂ）を導入して、ａ２−ａ１−ｂのトリブロックポリマーとしてもよい。またａ１−ａ２−ｂのトリブロックポリマーとすることができる。さらには、各構成モノマーとして液晶モノマー（ａ）、非液晶モノマー（ｂ）として、複数種を用いた場合には、トリブロックポリマー、テトラブロックポリマー等の高次ブロックポリマーとすることもできる。
【００４９】
一方、ブロック体ｂをリビング重合した後に、液晶モノマー（ａ）を重合して、ｂ−ａの形態のジブロックポリマーにすることができる。液晶モノマー（ａ）として、ネマチック液晶モノマー（ａ１）と重合性カイラル剤（ａ２）を共重合することもでき、ｂ−ａ１−ａ２、ｂ−ａ２−ａ１のトリブロックの形態にしてもよい。
【００５０】
また、ａ−ｂ−ａ型ブロック共重合体とすることができる。ａ−ｂ−ａ型ブロック共重合体は、ａ−ｂブロック体を共重合した後に、重合末端にブロック体ａを付加することができる。なお、ａ−ｂ−ａ型ブロック共重合体の作成は、ブロック体ｂを重合し、そのあとブロックｂの末端にブロック体ａを付加させて重合することによってａ−ｂ−ａ型ブロック重合体が得られる。また、ｂ−ａ−ｂ型ブロック共重合体とすることができる。
【００５１】
リビング重合したポリマーに、途中から添加するモノマーは、重合されているポリマーの重合率が少なくとも６０重量％を超えたとき、好ましくは８０重量％を超えたとき、さらには９０重量％を超えたときとするのが好ましい。重合率は、（残存モノマー／重合前の仕込みモノマー量）×１００（％）で定義され、加熱してモノマー成分を揮発除去したり、ゲルパーミエーションクロマトグラフィーやガスクロマトグラフィー、液体クロマトグラフィーにより測定することができる。
【００５２】
なお、重合されているポリマーブロックの重合率をあまり上げすぎると重合末端が失活して、分子量分布が広くなったり、重合が進行しなくなったりする。一方、重合されているポリマーブロックの重合率が低い時点で、他のブロックのモノマーを添加するとランダム共重合部分が多くなり、特性が悪くなる。
【００５３】
前記リビングラジカル重合の際には、モノマー中の溶存酸素を取り除く必要がある。溶存酸素濃度を下げる方法としては、窒素やアルゴンなどの不活性ガスを吹き込みながら撹拌を行う方法、不活性ガスをモノマー中にバブリングする方法、減圧脱気する方法、加熱して脱気する方法などがある。これらの方法は併用してもよい。
【００５４】
重合開始剤としては、臭素もしくは塩素をα位に有するエステルまたはスチレンの誘導体が好適である。好ましくは２−ブロモ（もしくはクロロ）プロピオン酸誘導体もしくは塩化（もしくは臭化）１−フェニル誘導体があげられる。その中でも特に好ましくは２−ブロモ（もしくはクロロ）プロピオン酸メチル、２−ブロモ（もしくはクロロ）プロピオン酸エチル、２−ブロモ（もしくはクロロ）−２−プロピオン酸メチル、２−ブロモ（もしくはクロロ）−２−プロピオン酸エチル、塩化（もしくは臭化）１−フェニルエチル、２−ブロモイソ酪酸エチルから選ばれるハロゲン系化合物を用いることができる。水酸基を有する開始剤として、例えば、２−ブロモ−２−メチルプロピオン酸−２−ヒドロキシエチルなどを用いることもできる。２官能の開始剤も用いることができる。具体的にはエチレンビス（２−ブロモ−２−メチルプロピオネート）などがあげられる。なお、２官能の開始剤は、ａ−ｂ−ａ型のブロック重合体を作成するとき好適に用いられる。
【００５５】
前記重合では得られるブロック共重合体の数平均分子量を意図的に制御する事が可能である。かかる重合法においては、開始剤のほかの触媒として遷移金属および配位子を用いる。
【００５６】
遷移金属としては、Ｃｕ，Ｒｕ，Ｆｅ，Ｒｈ，Ｖ，Ｎｉの金属種及びこれらの金属塩や金属錯体を用いることができる。また、配位子としては、とくに限定されるものではないが、例えば、ビピリジル誘導体、アミン誘導体、メルカプタン誘導体、トリフルオレート誘導体などを用いることができる。これらの中でも、Ｃｕ（Ｉ）と２，２′−ビピリジル錯体を用いることが、重合の安定性・速度から特に好ましい。
【００５７】
重合開始剤は、モノマー全体に対し、通常０．０５〜３０モル％、好ましくは０．１〜１０モル％、さらに好ましくは０  ．１〜５モル％の割合で用いられる。また、遷移金属の使用量は、ハロゲン化物などの形態として、上記重合開始剤１モル部に対して、通常０．０１〜３モル部、好ましくは０．１〜１モル部の割合で用いられる。さらに、その配位子は、上記遷移金属（ハロゲン化物などの形態）１モル部に対して、通常０．５〜５モル部、好ましくは１〜３モル部の割合で用いられる。重合開始剤と活性化剤とをこのような使用割合にすると、リビングラジカル重合の反応性、生成ポリマーの分子量などに好結果が得られる。
【００５８】
前記重合法では、モノマー成分が重合温度下で液状であるものは溶剤を用いても、また無溶剤でも製造することが可能である。液晶モノマーは通常液状ではないため、溶剤に溶解して重合する。溶剤は液晶モノマーを溶解するものであればよい。溶剤としては、テトラヒドロフラン、アニソール、ジメチルアセトアミド、シクロヘキサノン．シクロペンタノンなどを用いることができる。通常、モノマー濃度が１０〜３０重量％程度で重合を行なう。
【００５９】
ブロック型液晶ポリマーの数平均分子量は、２千〜１０万程度であるのが好ましい。好ましくは５千〜５万程度である。数平均分子量が高すぎると重合時間が長くかかるほか、溶剤に溶け難くなって取扱い難い。また配向し難くなる。数平均分子量は、ＧＰＣ（ゲルパーミエーションクロマトグラフィー）によるポリスチレン換算の数値である。
【００６０】
重合温度は、重合速度、触媒の失活温度とモノマーの溶剤に対する溶解性から、６０〜１２０℃程度が好ましい。重合時間は、最終的な数平均分子量や重合温度にも依存するが、約３〜１００時間程度で重合を完了するのが好ましい。なお、モノマーとして重合性官能基を２つ以上有するものを用いることにより、ブロック型液晶ポリマーに架橋構造を導入して耐久性を向上させることもできる。
【００６１】
本発明のブロック型液晶ポリマーは、ラジカル発生剤を配合した液晶ポリマー組成物として用いることができる。本発明のブロック型液晶ポリマーは、非液晶モノマー（ｂ）により形成される軟質ブロック単位を有するが、当該軟質ブロック単位、通常は、架橋性官能基を有していない。かかる軟質ブロック単位は、ラジカル発生剤を用いて架橋させることができる。架橋処理は、熱処理、紫外線照射、電子線照射等により行うことができる。またこれらの架橋処理は組み合わせることができる。
【００６２】
ラジカル発生剤としては、多官能ラジカル発生剤が用いられる。多官能ラジカル発生剤としては、たとえば、２−（ｐ−メトキシフェニル）−４，６−ビス（トリクロロメチル）−ｓ−トリアジン、２−フェニル−４，６−ビス（トリクロロメチル）−ｓ−トリアジン、２−（４′−メトキシ−１′−ナフチル）−４，６−ビス（トリクロロメチル）−ｓ−トリアジン、２，４−トリクロロメチルー（４′−メトキシフェニル）−６−トリアジン、２，４−トリクロロメチル（４′−メトキシナフチル）−６−トリアジン、２，４−トリクロロメチル（ピペロニル）−６−トリアジン、２，４−トリクロロメチル（４′−メトキシスチリル）−６−トリアジンなどのトリクロロメチル基含有トリアジン誘導体があげられる。また、オリゴ［２−ヒドロキシ−２−メチル−１−［４−（１−メチルビニル）フェニル］プロパン］のようなオリゴマー型多官能ラジカル発生剤などがあげられる。
【００６３】
ラジカル発生剤の配合量は、ブロック型液晶ポリマー１００重量部あたり、通常、５重量部以下とするのが好ましい。より好ましくは０．１〜５重量部、さらに好ましくは０．４〜１重量部である。ラジカル発生剤の配合量が０．１重量部未満では、架橋性に乏しくなる。一方、５重量部を超えると、架橋過多となるおそれがある。
【００６４】
前記ラジカル発生剤とともに、架橋助剤としてベンゾフェノン誘導体（ベンゾフェノンやその誘導体）を混合することができる。この架橋助剤を混合すると、表面層をより迅速に架橋硬化でき、これにより表面層での酸素による架橋硬化反応の阻害現象が抑制され、厚さ方向に均一に架橋硬化させることができる。このようなベンゾフェノン誘導体の使用量は、ブロック型液晶ポリマー１００重量部あたり、３重量部以下、通常０．１〜３重量部、好適には０．５〜１重量部とするのがよい。
【００６５】
また、ラジカル発生剤とともに、多官能モノマーを併用することができる。多官能モノマーとしては、たとえば、トリプロピレングリコールジアクリレート、エチレングリコールジアクリレート、トリメチロールプロパントリアクリレート、ペンタエリスリトールトリアクリレート、ジペンタエリスリトールペンタアクリレート、ジペンタエリスリトールヘキサアクリレート、ジメチロールプロパンテトラアクリレートなどがあげられる。これら多官能モノマーの配合量は、ブロック型液晶ポリマー１００重量部あたり、通常、１０重量部以下とするのが好ましい。
【００６６】
なお、ブロック型液晶ポリマーにおいて、軟質ブロック単位を構成する非液晶モノマー（ｂ）として、架橋性官能基を有するモノマーを用いた場合には、当該モノマーが有する官能基と反応性を有する官能基を有する架橋剤、または当該モノマーが有する官能基そのものを反応させる反応助剤を併用することにより架橋することができる。架橋性官能基を有するモノマーとしては、水酸基を有する（メタ）アクリレート、エポキシ基を有する（メタ）アクリレート等があげられる。架橋剤または反応助剤の使用量は、通常、ブロック型液晶ポリマー１００重量部に対して、２０重量部以下、好ましくは５重量部以下、さらに好ましくは０．１〜５重量部である。
【００６７】
また、本発明のブロック型液晶ポリマー、液晶ポリマー組成物には、特性に影響を及ぼさない範囲で各種添加剤を配合することができる。
【００６８】
ブロック型液晶ポリマー、液晶ポリマー組成物は、配向基材上に塗工し、製膜、配向することにより、液晶フィルムが得られる。
【００６９】
配向基材上への塗工は特に制限されず、溶融法、溶液法のいずれを採用してもよいが、溶液法が好適である。配向基材上への塗工方法は特に限定されず、バーコーター、スピナー、ロールコーターなどの適宜な塗工機にて行うことができるが、キャスト法が成膜面の品質から好適である。
【００７０】
溶液塗工において、ブロック型液晶ポリマー等を溶解する溶媒としては、たとえば、クロロホルム、ジクロロメタン、ジクロロエタン、テトラクロロエタン、トリクロロエチレン、テトラクロロエチレン、クロロベンゼンなどのハロゲン化炭化水素類、フェノール、パラクロロフェノールなどのフェノール類、ベンゼン、トルエン、キシレン、メトキシベンゼン、１，２−ジメトキベンゼンなどの芳香族炭化水素類、その他、アセトン、酢酸エチル、ｔｅｒｔ−ブチルアルコール、グリセリン、エチレングリコール、トリエチレングリコール、エチレンブリコールモノメチルエーテル、ジエチレングリコールジメチルエーテル、エチルセルソルブ、ブチルセルソルブ、２−ピロリドン、Ｎ−メチル−２−ピロリドン、ピリジン、トリエチルアミン、テトラヒドロフラン、ジメチルホルムアミド、ジメチルアセトアミド、ジメチルスルホキシド、アセトニトリル、ブチロニトリル、二硫化炭素、メチルエチルケトン、シクロヘキサノン、シクロペンタノン等が好ましい。溶液の濃度は、通常３〜５０重量％程度である。
【００７１】
配向基材としては、従来知られているものを採用できる。たとえば、基板上にポリイミドやポリビニルアルコール等からなる薄膜を形成して、それをレーヨン布等でラビング処理したラビング膜、斜方蒸着膜、シンナメートやアゾベンゼンなど光架橋基を有するポリマーあるいはポリイミドに偏光紫外線を照射した光配向膜、延伸フィルムなどが用いられる。その他、磁場、電場配向、ずり応力操作により配向させることもできる。
【００７２】
なお、前記基板としては、ポリエチレンテレフタレート、トリアセチルセルロース、ノルボルネン樹脂、ポリビニルアルコール、ポリイミド、ポリアリレート、ポリカーボネート、ポリスルホンやポリエーテルスルホン等のプラスチックからなるフィルム、ガラス板、石英シートが用いられる。
【００７３】
前記配向は、液晶ポリマーの液晶転移温度以上で行う。配向温度、時間は液晶ポリマーの種類に応じて適宜に決定される。
【００７４】
前記液晶ポリマー等の溶液は、配向による液晶状態を維持しながら乾燥成膜する。乾燥温度としては、溶媒の沸点以上の温度であればよい。乾燥成膜は前記配向工程とともに、行うことができる。乾燥成膜を前記配向工程とともに行う場合には、溶媒および液晶ポリマーの種類に応じて温度を設定する。液晶ポリマー組成物の場合には、配向後に前述の通り、紫外線照射等により架橋処理を行い製膜する。紫外線照射等には加熱することもできる。
【００７５】
液晶フィルムの厚みは特性制限されないが、２００μｍ以下とするのが好ましい。コレステリック液晶フィルムとする場合にはコレステリック液晶層（溶液の場合は溶媒乾燥後の塗布厚み）の厚みは特に規定する物ではないが、通常０．５〜２０μｍ、望ましくは１〜１０μｍである。塗布厚が薄いと光学的効果が少なく、また塗布厚が厚いと配向しにくくなるためである。なお、コレステリック液晶フィルムは積層して形成することができる。
【００７６】
こうして得られる液晶フィルム（コレステリック液晶フィルム）は、基材から剥離することなく用いられる他、基材から剥離して用いてもよい。
【００７７】
本発明の広帯域コレステリック液晶フィルムは円偏光板として用いられる。本発明で得られる広帯域選択反射機能を有するコレステリック液晶積層体は正面方向は円偏光反射／透過機能を有するが、これを広帯域円偏光として液晶表示装置に用いることができる。この場合には円偏光モードの液晶セル、例えばマルチドメインを有する透過型ＶＡモード液晶セルの光源側に配置することで円偏光板として用いることができる。
【００７８】
円偏光板には、λ／４板を積層して直線偏光子とすることができる。λ／４板としては、ポリカーボネート、ノルボルネン系樹脂、ポリビニルアルコール、ポリスチレン、ポリメチルメタクリレート、ポリプロピレンやその他のポリオレフィン、ポリアリレート、ポリアミド、ポリエチレンテレフタレート、ポリスルホンの如き適宜なポリマーからなるフィルムを延伸処理してなる複屈折性フィルムや液晶ポリマーなどの液晶材料からなる配向フィルム、液晶材料の配向層をフィルムにて支持したものなどがあげられる。λ／４波長板の厚さは、通常、０．５〜２００μｍであることが好ましく、特に１〜１００μｍであることが好ましい。
【００７９】
λ／４板は単一材料による単層では特定の波長に対してのみ良好に機能するが、その他の波長に対しては波長分散特性上λ／４板として機能が低下する問題がある。そこでλ／２板と軸角度を規定して積層すれば可視光全域で実用上差し支えない程度の範囲で機能する広帯域λ／４板として用いることができる。この場合の各λ／４板、λ／２板は同一材料でも良いし上記記述のλ／４板と同様の手法で得られる別個の材料によって作製した物を組み合わせても良い。
【００８０】
例えば広帯域円偏光板にλ／４板（１４０ｎｍ）を積層し、この軸角度に対して１１７．５度でλ／２板（２７０ｎｍ）を配置する。この場合の透過偏光軸はλ／４板の軸に対して１０度となる。この貼り合わせ角度は各位相差板の位相差値により変動するので上記の貼り合わせ角度に限定するものではない。
【００８１】
また本発明によるコレステリック液晶層は広帯域の円偏光反射特性を有する他に、相分離構造から生じる散乱特性を有する。このため本発明による円偏光板は反射板としても好適に用いるいることができる。
【００８２】
前記直線偏光子の透過軸には、吸収型偏光子をその透過軸方向を合わせて貼り合わせて用いられる。
【００８３】
偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等があげられる。これらのなかでもポリビニルアルコール系フィルムとヨウ素などの二色性物質からなる偏光子が好適である。これら偏光子の厚さは特に制限されないが、一般的に、５〜８０μｍ程度である。
【００８４】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸やヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸してもよし、また延伸してからヨウ素で染色してもよい。ホウ酸やヨウ化カリウムなどの水溶液中や水浴中でも延伸することができる。
【００８５】
前記偏光子は、通常、片側または両側に透明保護フィルムが設けられ偏光板として用いられる。透明保護フィルムは透明性、機械的強度、熱安定性、水分遮蔽性、等方性などに優れるものが好ましい。透明保護フィルムとしては、例えばポリエチレンテレフタレート、ポリエチレンナフタレート等のポリエステル系ポリマー、ジアセチルセルロース、トリアセチルセルロース等のセルロース系ポリマー、ポリカーボネート系ポリマー、ポリメチルメタクリレート等のアクリル系ポリマー等の透明ポリマーからなるフィルムがあげられる。またポリスチレン、アクリロニトリル・スチレン共重合体等のスチレン系ポリマー、ポリエチレン、ポリプロピレン、環状ないしノルボルネン構造を有するポリオレフィン、エチレン・プロピレン共重合体等のオレフィン系ポリマー、塩化ビニル系ポリマー、ナイロンや芳香族ポリアミド等のアミド系ポリマー等の透明ポリマーからなるフィルムもあげられる。さらにイミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマーや前記ポリマーのブレンド物等の透明ポリマーからなるフィルムなどもあげられる。特に光学的に複屈折の少ないものが好適に用いられる。偏光板の保護フィルムの観点よりは、トリアセチルセルロース、ポリカーボネート、アクリル系ポリマー、シクロオレフィン系樹脂、ノルボルネン構造を有するポリオレフィンなどが好適である。本発明は、トリアセチルセルロースのように、高い温度での焼成が難しい透明基材について好適である。なお、トリアセチルセルロースは、１３０℃以上ではフィルム中の可塑剤が揮発し特性が著しく低下する。
【００８６】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００８７】
偏光特性や耐久性などの点より、特に好ましく用いることができる透明保護フィルムは、表面をアルカリなどでケン化処理したトリアセチルセルロースフィルムである。透明保護フィルムの厚さは、適宜に決定しうるが、一般には強度や取扱性等の作業性、薄層性などの点より１０〜５００μｍ程度である。特に２０〜３００μｍが好ましく、３０〜２００μｍがより好ましい。
【００８８】
また、透明保護フィルムは、できるだけ色付きがないことが好ましい。したがって、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００８９】
前記透明保護フィルムは、表裏で同じポリマー材料からなる透明保護フィルムを用いてもよく、異なるポリマー材料等からなる透明保護フィルムを用いてもよい。
【００９０】
前記透明保護フィルムの偏光子を接着させない面には、ハードコート層や反射防止処理、スティッキング防止や、拡散ないしアンチグレアを目的とした処理を施したものであってもよい。
【００９１】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００９２】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視角などを拡大するための拡散層（視角拡大機能など）を兼ねるものであってもよい。
【００９３】
なお、前記反射防止層、スティッキング防止層、拡散層やアンチグレア層等は、透明保護フィルムそのものに設けることができるほか、別途光学層として透明保護層とは別体のものとして設けることもできる。
【００９４】
前記直線偏光子の積層、さらには各種光学層の積層は、液晶表示装置等の製造過程で順次別個に積層する方式にても行うことができるが、これらを予め積層したのものは、品質の安定性や組立作業等に優れていて液晶表示装置などの製造工程を向上させうる利点がある。積層には粘着層等の適宜な接着手段を用いうる。前記接着に際し、それらの光学軸は目的とする位相差特性などに応じて適宜な配置角度とすることができる。
【００９５】
前述した直線偏光子には、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００９６】
また上記に加えて、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層が好ましい。
【００９７】
粘着層は、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着層などであってもよい。
【００９８】
粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で前記偏光子上に直接付設する方式、あるいは前記に準じセパレータ上に粘着層を形成してそれを光学素子上に移着する方式などがあげられる。粘着層は、各層で異なる組成又は種類等のものの重畳層として設けることもできる。粘着層の厚さは、使用目的や接着力などに応じて適宜に決定でき、一般には１〜５００μｍであり、５〜２００μｍが好ましく、特に１０〜１００μｍが好ましい。
【００９９】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【０１００】
なお、粘着層などの各層には、例えばサリチル酸エステル系化合物やべンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【０１０１】
本発明の直線偏光子は液晶表示装置等の各種装置の形成などに好ましく用いることができる。液晶表示装置の形成は、従来に準じて行いうる。すなわち液晶表示装置は一般に、液晶セルと光学素子、及び必要に応じての照明システム等の構成部品を適宜に組立てて駆動回路を組込むことなどにより形成されるが、本発明の直線偏光子を用いる点を除いて特に限定はなく、従来に準じうる。液晶セルについても、例えばＴＮ型やＳＴＮ型、π型などの任意なタイプのものを用いうる。
【０１０２】
液晶セルの片側又は両側に前記直線偏光子を配置した液晶表示装置や、照明システムにバックライトあるいは反射板を用いたものなどの適宜な液晶表示装置を形成することができる。その場合、本発明による直線偏光子は液晶セルの片側又は両側に設置することができる。両側に直線偏光子を設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【０１０３】
【実施例】
以下に、本発明の実施例等を記載して、より具体的に示すが、本発明はこれに限定されるものではない。
【０１０４】
実施例１
メカニカルスターラー、窒素導入管、冷却管およびラバーセプタムを備えた４つ口フラスコにブチルアクリレート（ＢＡ：Ｔｇ＝−５８℃，５．０ｇ）、ジメチルアセトアミド（１１．７ｇ）を加え、これに２，２′−ビピリジン（２．３４ｇ）を加え、系内に２時間窒素を流し置換した。これに窒素気流下、臭化鋼（０．７２ｇ）、１官能開始剤（２−ブロモ−イソ酪酸エチル，０．９８ｇ）を加え重合を開始し、窒素気流下で、８０℃で１時間重合した。得られたＢＡポリマーは、数平均分子量９９０、重量平均分子量１０９０であった。
【０１０５】
別途、ジメチルアセトアミド（８１．７ｇ）に、下式化１０：
【化１０】
2004285169.tif 000008
のネマチック液晶モノマー（３３．１ｇ）と、下式化１１：
【化１１】
2004285169.tif 000009
のカイラル性モノマー（１１．９ｇ）の液晶モノマー混合物を加熱溶解した後、窒素を２時間バブリングして濃度３０重量％の液晶モノマー混合物溶液を作成していた。
【０１０６】
ブチルアクリレートの重合率が８５重量％以上であることを確認した後、用意しておいた液晶モノマー混合物溶液をシリンジでラバーセプタムから添加し、８０℃で３時間、さらに９０℃で４８時間重合した。これにメタノールを加えて再沈、精製を行なって洗浄を行なった。さらに、ジメチルアセトアミドに溶解した後、メタノールで再沈、洗浄を２度行なってブロック型コレステリック液晶ポリマーを得た。このブロック型コレステリック液晶ポリマーは、数平均分子量１０５００、重量平均分子量１２６００であった。
【０１０７】
得られたブロック型コレステリック液晶ポリマー（１．０ｇ）、オリゴ［２−ヒドロキシ−２−メチル−１−［４−（１−メチルビニル）フェニル］プロパン］（０．００５ｇ）、トリメチロールプロパントリアクリレート（０．０５ｇ）をシクロヘキサノンに溶解して濃度２０重量％溶液を作成した。
【０１０８】
ガラス板にポリビニルアルコール水溶液をスピンコートして配向膜を形成し表面をラビング処理した上に、前記コレステリック液晶ポリマー溶液を、塗布厚（乾燥厚）１．５μｍになるようにスピンコートで塗布し、常温、常湿にて３０分間放置して風乾したあと、１６０℃で３分間加熱して配向させた。さらに、これに１３０℃で加熱しながら、１０Ｊ／ｃｍ２  の紫外線を照射して架橋を行いコレステリック液晶フィルム（１）を得た。
【０１０９】
また、厚さ７５μｍの延伸ポリエチレンテレフタレートフィルムに、前記コレステリック液晶ポリマー溶液を、塗布厚（乾燥厚）１μｍになるようにワイヤーバーで塗布し、常温、常湿にて３０分間放置して風乾したあと、１６０℃で３分間加熱して配向させた。さらに、これに１３０℃で加熱しながら、１０Ｊ／ｃｍ２  の紫外線を照射して架橋を行いコレステリック液晶フィルム（２）を得た。
【０１１０】
実施例２
メカニカルスターラー、窒素導入管、冷却管およびラバーセプタムを備えた４つ口フラスコに２−エチルヘキシルアクリレート（２ＨＥＡ：Ｔｇ＝−６９℃，１０．０ｇ）、ジメチルアセトアミド（２３．３ｇ）を加え、これに２，２′−ビピリジン（２．３４ｇ）を加え、系内に２時間窒素を流し置換した。これに窒素気流下、臭化鋼（０．７２ｇ）、１官能開始剤（２−ブロモ−イソ酪酸エチル，０．９８ｇ）を加え重合を開始し、窒素気流下で、８０℃で２時間重合した。得られた２ＨＥＡポリマーは、数平均分子量１９００、重量平均分子量２１００であった。
【０１１１】
別途、ジメチルアセトアミド（９３．３ｇ）に、化１０のネマチック液晶モノマー（２９．５ｇ）と、化１１のカイラル性モノマー（１０．５ｇ）の液晶モノマー混合物を加熱溶解した後、窒素を２時間バブリングして濃度１５重量％の液晶モノマー混合物溶液を作成していた。
【０１１２】
２−エチルヘキシルアクリレートの重合率が８５重量％以上であることを確認した後、用意しておいた液晶モノマー混合物溶液をシリンジでラバーセプタムから添加し、８０℃で３時間、さらに９０℃で４８時間重合した。これにメタノールを加えて再沈、精製を行なって洗浄を行なった。さらに、ジメチルアセトアミドに溶解した後、メタノールで再沈、洗浄を２度行なってブロック型コレステリック液晶ポリマーを得た。このブロック型コレステリック液晶ポリマーは、数平均分子量１１０００、重量平均分子量１３０００であった。
【０１１３】
得られたブロック型コレステリック液晶ポリマーについて、実施例１と同様にして、シクロヘキサノン溶液を作成した。また、実施例１と同様にして、配向、架橋してコレステリック液晶フィルム（１）および（２）を得た。
【０１１４】
実施例３
実施例２において、２ＥＨＡの代わりに、イソステアリルアクリレート（ｉ−ＳＡ：Ｔｇ＝−５℃）を用いたこと以外は実施例２と同様にして重合を行った。得られたｉ−ＳＡポリマーは、数平均分子量２０００、重量平均分子量２２００であった。また、実施例２と同様にして重合、精製を行い、ブロック型コレステリック液晶ポリマーを得た。このブロック型コレステリック液晶ポリマーは、数平均分子量１０８００、重量平均分子量１２７００であった。
【０１１５】
得られたブロック型コレステリック液晶ポリマーについて、実施例１と同様にして、シクロヘキサノン溶液を作成した。また、実施例１と同様にして、配向、架橋してコレステリック液晶フィルム（１）および（２）を得た。
【０１１６】
実施例４
実施例１において、配向温度を１３０℃で行なったこと以外は、実施例１と同様にして配向、架橋してコレステリック液晶フィルム（１）および（２）を得た。
【０１１７】
実施例５
実施例２において、配向温度を１３０℃で行なったこと以外は、実施例２と同様にして配向、架橋してコレステリック液晶フィルム（１）および（２）を得た。
【０１１８】
実施例６
実施例３において、配向温度を１３０℃で行なったこと以外は、実施例３と同様にして配向、架橋してコレステリック液晶フィルム（１）および（２）を得た。
【０１１９】
比較例１
メカニカルスターラー、窒素導入管、冷却管およびラバーセプタムを備えた４つ口フラスコに、前記化１０で示すネマチック液晶モノマー（３６．８ｇ）と化１１で示すカイラル性モノマー（１３．２ｇ）、ジメチルアセトアミド（１６７ｇ）を加え、これに２，２′−ビピリジン（２．３４ｇ）を加え、系内に２時間窒素を流し置換した。これに窒素気流下、臭化鋼（０．７２ｇ）、１官能開始剤（２−ブロモ−イソ酪酸エチル，０．９８ｇ）を加え重合を開始し、窒素気流下で、９０℃で４８時間重合した。重合後は実施例１と同様にして精製してランダム型コレステリック液晶ポリマーを得た。このランダム型コレステリック液晶ポリマーは、数平均分子量１１０００、重量平均分子量１３２００であった。
【０１２０】
得られたランダム型コレステリック液晶ポリマーをシクロヘキサノンに溶解して濃度２０重量％溶液を作成した。また、当該溶液を用いて、実施例１と同様にして、配向してコレステリック液晶フィルム（１）および（２）を得た。
【０１２１】
比較例２
実施例１において、ＢＡの代わりに、メチルメタクリレート（ＭＭＡ：Ｔｇ＝１０２℃，５．０ｇ）を用いたこと以外は実施例１と同様にして重合を行った。得られたＭＭＡポリマーは、数平均分子量９５０、重量平均分子量１０５０であった。また、実施例１と同様にして重合、精製を行い、ブロック型コレステリック液晶ポリマーを得た。このブロック型コレステリック液晶ポリマーは、数平均分子量１０５００、重量平均分子量１２６００であった。
【０１２２】
得られたブロック型コレステリック液晶ポリマーについて、実施例１と同様にして、シクロヘキサノン溶液を作成した。また、実施例１と同様にして、配向、架橋してコレステリック液晶フィルム（１）および（２）を得た。
【０１２３】
比較例３
メカニカルスターラー、窒素導入管、冷却管およびラバーセプタムを備えた４つ口フラスコにブチルアクリレート（ＢＡ：Ｔｇ＝−５８℃，２０．０ｇ）、ジメチルアセトアミド（４６．７ｇ）を加え、これに２，２′−ビピリジン（２．３４ｇ）を加え、系内に２時間窒素を流し置換した。これに窒素気流下、臭化鋼（０．７２ｇ）、１官能開始剤（２−ブロモ−イソ酪酸エチル，０．９８ｇ）を加え重合を開始し、窒素気流下で、８０℃で５時間重合した。得られたＢＡポリマーは、数平均分子量３９００、重量平均分子量４６００であった。
【０１２４】
別途、ジメチルアセトアミド（７０．３ｇ）に、化１０のネマチック液晶モノマー（２２．１ｇ）と、化１１のカイラル性モノマー（７．９０ｇ）の液晶モノマー混合物を加熱溶解した後、窒素を２時間バブリングして濃度３０％の液晶モノマー混合物溶液を作成しておいた。
【０１２５】
ブチルアクリレートの重合率が８５重量％以上であることを確認した後、用意しておいた液晶モノマー混合物溶液をシリンジでラバーセプタムから添加し、８０℃で３時間、さらに９０℃で４８時間重合した。これにメタノールを加えて再沈、精製を行なって洗浄を行なった。さらに、ジメチルアセトアミドに溶解した後、メタノールで再沈、洗浄を２度行なってブロック型コレステリック液晶ポリマーを得た。このブロック型コレステリック液晶ポリマーは、数平均分子量１１５００、重量平均分子量１３９００であった。
【０１２６】
得られたブロック型コレステリック液晶ポリマーについて、実施例１と同様にして、シクロヘキサノン溶液を作成した。また、実施例１と同様にして、配向、架橋してコレステリック液晶フィルム（１）および（２）を得た。
【０１２７】
比較例４
メカニカルスターラー、窒素導入管、冷却管およびラバーセプタムを備えた４つ口フラスコに、２−エチルヘキシルアクリレート（２ＨＥＡ：Ｔｇ＝−６９℃，１０．０ｇ）、化１０で示すネマチック液晶モノマー（２９．５ｇ）と化１１で示すカイラル性モノマー（１０．５ｇ）、ジメチルアセトアミド（１１７．０ｇ）を加え、これに２，２′−ビピリジン（２．３４ｇ）を加え、系内に２時間窒素を流し置換した。これに窒素気流下、臭化鋼（０．７２ｇ）、１官能開始剤（２−ブロモ−イソ酪酸エチル，０．９８ｇ）を加え重合を開始し、窒素気流下で、８０℃で６０時間重合した。重合後は実施例１と同様にして精製してランダム型コレステリック液晶ポリマーを得た。このランダム型コレステリック液晶ポリマーは、数平均分子量１１０００、重量平均分子量１３４００であった。
【０１２８】
得られたランダム型コレステリック液晶ポリマーについて、実施例１と同様にして、シクロヘキサノン溶液を作成した。また、実施例１と同様にして、配向、架橋してコレステリック液晶フィルム（１）および（２）を得た。
【０１２９】
比較例５
比較例１において、配向温度を１３０℃で行なったこと以外は、比較例１と同様にして配向、架橋してコレステリック液晶フィルム（１）および（２）を得た。
【０１３０】
比較例６
比較例２において、配向温度を１３０℃で行なったこと以外は、比較例２と同様にして配向、架橋してコレステリック液晶フィルム（１）および（２）を得た。
【０１３１】
得られたコレステリック液晶フィルム（１）および（２）について下記評価を行った。結果を表１に示す。
【０１３２】
（配向性）
サンプルとしてはコレステリック液晶フィルム（１）を用いた。コレステリック液晶は特定の波長を選択反射するため反射の有無で配向性を評価した。なお、各例の配向処理は温度１３０℃で３分間または１６０℃で３分間、加熱することにより行った。コレステリック液晶フィルムの反射スペクトルを分光光度計（大塚電子株式会社製、瞬間マルチ測光システム  ＭＣＰＤ−２０００）にて測定し、３００〜１１００ｎｍの範囲で反射率を測定した。
反射スペクトルの最大反射率が３０％以上：○。
反射スペクトルの最大反射率が３０％未満：×。
【０１３３】
（耐熱性）
サンプルとしてはコレステリック液晶フィルム（１）を用いた。コレステリック液晶フィルム上に偏光板（日東電工社製、Ｇ１２２０ＤＵ）を厚さ２０μｍのアクリル系粘着剤層を介して接着し、９０℃で１時間加熱した後の外観の変化を目視観察し、下記基準で評価した。
変化が認められない：○。
液晶面の選択反射光の色が変色している：×。
【０１３４】
（可とう性）
サンプルとしてはコレステリック液晶フィルム（２）を用いた。当該サンプルを、強く折り曲げ液晶の脱落の有無を確認し、下記基準で評価した。
脱落なし：○。
脱落あり：×。
【０１３５】
【表１】
2004285169.tif 000010
表１に示すように、非液晶モノマー（ｂ）としてＴｇが２０℃以下の軟質成分をブロック単位で導入したブロック型液晶ポリマーは、実施例１〜３に示すように配向性、耐熱性、可とう性に優れている。また、実施例４〜６に示すように低温配向性にも優れている。一方、軟質成分が導入されていない比較例１は、耐熱性、可とう性に劣る。非液晶モノマー（ｂ）として、Ｔｇが高いＭＭＡを導入した比較例２は可とう性に劣る。また、これらは比較例５、６に示すように低温配向性に劣る。さらには、軟質成分の導入量が多い比較例３、軟質成分がランダムで導入されている比較例４は配向性に劣る。
【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
液晶モノマー（ａ）の単位と、非液晶モノマー（ｂ）の単位からなるブロック型液晶ポリマーであって、
非液晶モノマー（ｂ）が、ホモポリマーのガラス転移温度（Ｔｇ）が２０℃以下のモノマーであり、かつ、非液晶モノマー（ｂ）のブロック単位の割合が３０重量％以下であることを特徴とするブロック型液晶ポリマー。
【請求項２】
ブロック型液晶ポリマーが、アクリル系側鎖型液晶ポリマーであることを特徴とする請求項１記載のブロック型液晶ポリマー。
【請求項３】
非液晶モノマー（ｂ）のブロック単位の割合が５〜３０重量％であることを特徴とする請求項１または２記載のブロック型液晶ポリマー。
【請求項４】
液晶モノマー（ａ）が、ネマチック液晶モノマー（ａ１）を含有することを特徴とする請求項１〜３のいずれかに記載のブロック型液晶ポリマー。
【請求項５】
ネマチック液晶モノマー（ａ１）が、一般式（ａ１）：
【化１】
2004285169.tif 000014
（式中、Ｒ1 は水素原子またはメチル基を、ｍは１〜６の整数を、Ｘ1 は−ＣＯ2 −基、−ＯＣＯ−基、−ＣＯ−、−ＣＨ＝ＣＨ−または−Ｃ≡Ｃ−を、Ｒ2 は炭素数１〜６のアルコキシ基、シアノ基、フルオロ基または炭素数１〜６のアルキル基を、ｐおよびｑは１または２を示す。）で表されるアクリル酸エステル誘導体であることを特徴とする請求項４記載のブロック型液晶ポリマー。
【請求項６】
ブロック型液晶ポリマーが、液晶モノマー（ａ）として、ネマチック液晶モノマー（ａ１）と重合性カイラル剤（ａ２）を含有するアクリル系側鎖型コレステリック液晶ポリマーであることを特徴とする請求項１〜５のいずれかに記載のブロック型液晶ポリマー。
【請求項７】
重合性カイラル剤（ａ２）が、一般式（ａ２）：
【化２】
2004285169.tif 000015
（式中、Ｒ3 は水素原子またはメチル基を、ｎは１〜６の整数を、Ｘ2 は−ＣＯ2 −基、−ＯＣＯ−基、−ＣＯ−、−ＣＨ＝ＣＨ−または−Ｃ≡Ｃ−を、Ｒ4 は一般式（ａ３）：
【化３】
2004285169.tif 000016
（各式中、Ｒ5 は、フェニル基、１−ナフチル基、２−ナフチル基またはビフェニル基を、Ｒ6 は、メチル基、フェニル基またはカルボキシメチル基を、Ｒ7 はメチル基、ベンジル基またはｔ−ブチル基を示す。＊は不斉炭素原子を示す。）で表される置換基を示す。) で表される光学活性基を有するアクリル酸エステル誘導体であることを特徴とする請求項６記載のブロック型液晶ポリマー。
【請求項８】
ネマチック液晶モノマー（ａ１）１００重量部に対し、重合性カイラル剤（ａ２）１〜３０重量部を含有していることを特徴とする請求項６または７記載のブロック型液晶ポリマー。
【請求項９】
数平均分子量が、２千〜１０万であることを特徴とする請求項１〜８のいずれかに記載のブロック型液晶ポリマー。
【請求項１０】
各モノマーをリビングラジカル重合して得られたものであることを特徴とする請求項１〜９のいずれかに記載のブロック型液晶ポリマー。
【請求項１１】
請求項１〜１０のいずれかに記載のブロック型液晶ポリマーおよびラジカル発生剤を含有していることを特徴とする液晶ポリマー組成物。
【請求項１２】
請求項１〜１０のいずれかに記載のブロック型液晶ポリマーまたは請求項１１記載の液晶ポリマー組成物を、配向、製膜して得られる液晶フィルム。
【請求項１３】
請求項１２記載の液晶フィルムが、コレステリック液晶フィルムであり、当該コレステリック液晶フィルムが用いられている円偏光板。
【請求項１４】
請求項１３記載の円偏光板に、λ／４板を積層して得られる、透過で直線偏光が得られる直線偏光子。
【請求項１５】
請求項１４記載の直線偏光子の透過軸に、吸収型偏光子をその透過軸方向を合わせて貼り合わせて得られる直線偏光子。
【請求項１６】
裏面側に反射層を有する面光源の表面側に請求項１３記載の円偏光板、または請求項１４もしくは１５記載の直線偏光子を有することを特徴とする照明装置。
【請求項１７】
請求項１６記載の照明装置の光出射側に、液晶セルを有することを特徴とする液晶表示装置。
【手続補正２】
【補正対象書類名】明細書
【補正対象項目名】００１６
【補正方法】変更
【補正の内容】
【００１６】
５．ネマチック液晶モノマー（ａ１）が、一般式（ａ１）：
【化４】
2004285169.tif 000017
（式中、Ｒ1 は水素原子またはメチル基を、ｍは１〜６の整数を、Ｘ1 は−ＣＯ2 −基、−ＯＣＯ−基、−ＣＯ−、−ＣＨ＝ＣＨ−または−Ｃ≡Ｃ−を、Ｒ2 は炭素数１〜６のアルコキシ基、シアノ基、フルオロ基または炭素数１〜６のアルキル基を、ｐおよびｑは１または２を示す。）で表されるアクリル酸エステル誘導体であることを特徴とする上記４記載のブロック型液晶ポリマー。


【手続補正３】
【補正対象書類名】明細書
【補正対象項目名】００１８
【補正方法】変更
【補正の内容】
【００１８】
７．重合性カイラル剤（ａ２）が、一般式（ａ２）：
【化５】
2004285169.tif 000018
（式中、Ｒ3 は水素原子またはメチル基を、ｎは１〜６の整数を、Ｘ2 は−ＣＯ2 −基、−ＯＣＯ−基、−ＣＯ−、−ＣＨ＝ＣＨ−または−Ｃ≡Ｃ−を、Ｒ4 は一般式（ａ３）：
【化６】
2004285169.tif 000019
（各式中、Ｒ5 は、フェニル基、１−ナフチル基、２−ナフチル基またはビフェニル基を、Ｒ6 は、メチル基、フェニル基またはカルボキシメチル基を、Ｒ7 はメチル基、ベンジル基またはｔ−ブチル基を示す。＊は不斉炭素原子を示す。）で表される置換基を示す。) で表される光学活性基を有するアクリル酸エステル誘導体であることを特徴とする上記６記載のブロック型液晶ポリマー。


【手続補正４】
【補正対象書類名】明細書
【補正対象項目名】００３８
【補正方法】変更
【補正の内容】
【００３８】
ネマチック液晶モノマー（ａ１）としては、たとえば、一般式（ａ１）：
【化７】
2004285169.tif 000020
（式中、Ｒ1 は水素原子またはメチル基を、ｍは１〜６の整数を、Ｘ1 は−ＣＯ2 −基、−ＯＣＯ−基、−ＣＯ−、−ＣＨ＝ＣＨ−または−Ｃ≡Ｃ−を、Ｒ2 は炭素数１〜６のアルコキシ基、シアノ基、フルオロ基または炭素数１〜６のアルキル基を、ｐおよびｑは１または２を示す。）で表されるアクリル酸エステル誘導体があげられる。


【手続補正５】
【補正対象書類名】明細書
【補正対象項目名】００４２
【補正方法】変更
【補正の内容】
【００４２】
重合性カイラル剤（ａ２）としては、たとえば、一般式（ａ２）：
【化８】
2004285169.tif 000021
（式中、Ｒ3 は水素原子またはメチル基を、ｎは１〜６の整数を、Ｘ2 は−ＣＯ2 −基、−ＯＣＯ−基、−ＣＯ−、−ＣＨ＝ＣＨ−または−Ｃ≡Ｃ−を、Ｒ4 は一般式（ｃ）：
【化９】
2004285169.tif 000022
（各式中、Ｒ5 は、フェニル基、１−ナフチル基、２−ナフチル基またはビフェニル基を、Ｒ6 は、メチル基、フェニル基またはカルボキシメチル基を、Ｒ7 はメチル基、ベンジル基またはｔ−ブチル基を示す。＊は不斉炭素原子を示す。）で表される置換基を示す。) で表される光学活性基を有するアクリル酸エステル誘導体があげられる。


【手続補正６】
【補正対象書類名】明細書
【補正対象項目名】００８１
【補正方法】変更
【補正の内容】
【００８１】
また本発明によるコレステリック液晶層は広帯域の円偏光反射特性を有する他に、相分離構造から生じる散乱特性を有する。このため本発明による円偏光板は反射板としても好適に用いることができる。